(57)【要約】【課題】長時間または高温での焼鈍を伴うことなく、容易に、高い伸びフランジ性を有しかつ軟質な高炭素熱延鋼板を製造することができる製造方法を提供すること。【解決手段】Ｃを０．２〜０．７質量％含有する鋼を、仕上温度(Ａｒ３変態点＋６０℃)以上で熱間圧延した後、冷却速度１２０℃／秒超かつ冷却停止温度６５０℃以下で冷却し、次いで巻取温度６００℃以下で巻取り、酸洗後、焼鈍温度６４０℃以上Ａｃ１変態点以下で焼鈍し、伸びフランジ性に優れた軟質高加工性高炭素熱延鋼板を得る。【選択図】図１
2006265604.tif 000002
【特許請求の範囲】
【請求項１】
Ｃを０．２〜０．７質量％含有する鋼を、仕上温度(Ａｒ３変態点＋６０℃)以上で熱間圧延した後、冷却速度１２０℃／秒超かつ冷却停止温度６５０℃以下で冷却し、次いで巻取温度６００℃以下で巻取り、酸洗後、焼鈍温度６４０℃以上Ａｃ１変態点以下で焼鈍することを特徴とする伸びフランジ性に優れた軟質高加工性高炭素熱延鋼板の製造方法。
【請求項２】
Ｃを０．２〜０．７質量％含有する鋼を、仕上温度(Ａｒ３変態点＋６０℃)以上で熱間圧延した後、冷却速度１２０℃／秒超かつ冷却停止温度６５０℃以下で冷却し、次いで巻取温度６００℃以下で巻取り、酸洗後、焼鈍温度６４０℃以上Ａｃ１変態点以下で焼鈍し、炭化物平均粒径を０．１μｍ以上１．２μｍ未満、炭化物を含まないフェライト粒の体積率を１０％以下に制御することを特徴とする伸びフランジ性に優れた軟質高加工性高炭素熱延鋼板の製造方法。
【発明の詳細な説明】
【技術分野】
【０００１】
本発明は、Ｃを０．２〜０．７質量％含有する伸びフランジ性に優れた軟質高加工性高炭素熱延鋼板の製造方法に関する。
【背景技術】
【０００２】
工具あるいは自動車部品（ギア、ミッション）等に使用される高炭素鋼板は、打抜き、成形後、焼入れ焼戻し等の熱処理が施される。これらの部品加工を行うユーザの要求の１つに、打抜き後の成形において、穴拡げ加工（バーリング）性の向上がある。この穴拡げ加工性は、プレス成形性としては伸びフランジ性で評価されている。そのため、伸びフランジ性の優れた材料が望まれている。
【０００３】
このような、高炭素鋼板の伸びフランジ性の向上については、いくつかの技術が検討されている。例えば、特許文献１には、Ｃを０．２〜０．７質量％含有する鋼に対し、熱間圧延後、１２０℃／秒超の冷却速度で冷却停止温度６５０℃以下まで冷却し、次いで巻取温度６００℃以下として炭化物制御を行い、酸洗後、焼鈍を行うという技術が開示されている。
【０００４】
このような特許文献１の技術では、炭化物制御により、球状化焼鈍を強化し、打ち抜き加工時の球状化組織とフェライトの界面におけるボイド発生を抑制することにより、クラック発生を抑え、高い伸びフランジ性を確保している。
【特許文献１】特開２００３−１３１４５号公報
【発明の開示】
【発明が解決しようとする課題】
【０００５】
最近では、従来にもまして、生産性向上の観点から伸びフランジ性とともに軟質化に対する要求も厳しくなっているが、上記特許文献１の技術では、熱間圧延後の冷却速度を１２０℃／秒超とし、かつ冷却停止温度を６２０℃以下としているため、フェライト粒径が微細となり、軟質化することが困難であり、結果的に加工時のプレス負荷を増大させてしまうという問題がある。特許文献１の技術でも、酸洗後の焼鈍を長時間化すること、または高温焼鈍することにより軟質化を達成できはするが、エネルギー経済性および生産性の観点から非現実的である。
【０００６】
本発明はかかる事情に鑑みてなされたものであって、長時間または高温での焼鈍を伴うことなく、容易に、高い伸びフランジ性を有しかつ軟質な高炭素熱延鋼板を製造することができる製造方法を提供することを目的とする。
【課題を解決するための手段】
【０００７】
本発明者らは、Ｃを０．２〜０．７質量％含有する高炭素鋼に対し熱間圧延後急速冷却を実施して伸びフランジ性を向上させる技術において、容易に鋼の軟質化を図ることができる条件を得るべく、軟質化の要因について詳細に調査した。その結果、熱間圧延時の仕上圧延温度を制御すれば酸洗後の焼鈍の負荷を低減させることができ、容易に軟質化を図れることを見出した。
【０００８】
一般的に、仕上圧延後に１２０℃／秒超の急速冷却を実施するとベイナイトまたは微細なフェライト／パーライトを主体とする組織となり、この後焼鈍を施してもフェライトの粒径を粗大化させて鋼を軟質化することは困難であるとされていた。これに対して、本発明者らは、熱間圧延時の仕上温度を従来よりも高くすることにより、冷却中に生じるフェライトの粒径を粗大化させることができ、酸洗後の焼鈍の負荷を上昇させることなく容易に高い伸びフランジ性と軟質性を兼ね備えた鋼を得ることができることを知見し、本発明を完成するに至った。
【０００９】
すなわち、本発明は、Ｃを０．２〜０．７質量％含有する鋼を、仕上温度(Ａｒ３変態点＋６０℃)以上で熱間圧延した後、冷却速度１２０℃／秒超かつ冷却停止温度６５０℃以下で冷却し、次いで巻取温度６００℃以下で巻取り、酸洗後、焼鈍温度６４０℃以上Ａｃ１変態点以下で焼鈍することを特徴とする伸びフランジ性に優れた軟質高加工性高炭素熱延鋼板の製造方法を提供する。
【００１０】
また、本発明は、Ｃを０．２〜０．７質量％含有する鋼を、仕上温度(Ａｒ３変態点＋６０℃)以上で熱間圧延した後、冷却速度１２０℃／秒超かつ冷却停止温度６５０℃以下で冷却し、次いで巻取温度６００℃以下で巻取り、酸洗後、焼鈍温度６４０℃以上Ａｃ１変態点以下で焼鈍し、炭化物平均粒径を０．１μｍ以上１．２μｍ未満、炭化物を含まないフェライト粒の体積率を１０％以下に制御することを特徴とする伸びフランジ性に優れた軟質高加工性高炭素熱延鋼板の製造方法を提供する。
【発明の効果】
【００１１】
本発明によれば、Ｃを０．２〜０．７質量％含有する高炭素鋼に対し熱間圧延後急速冷却を実施して伸びフランジ性を向上させる技術において、酸洗後の焼鈍の負荷を上昇させることなく容易に高い伸びフランジ性と軟質性を兼ね備えた鋼を得ることができる。したがって、ギアに代表される変速機部品等に適用した場合に、加工において加工度を高く、金型寿命を長くすることができ、製造工程を簡略化して低コストで部品等を製造することが可能となる。
【発明を実施するための最良の形態】
【００１２】
以下、本発明について詳細に説明する。
本発明に係る高炭素熱延鋼板の製造方法は、Ｃを０．２〜０．７質量％含有する鋼を、仕上温度(Ａｒ３変態点＋６０℃)以上で熱間圧延した後、冷却速度１２０℃／秒超かつ冷却停止温度６５０℃以下で冷却し、次いで巻取温度６００℃以下で巻取り、酸洗後、焼鈍温度６４０℃以上Ａｃ１変態点以下で焼鈍するものである。以下、構成要件毎に説明する。
【００１３】
Ｃ含有量：０．２〜０．７質量％
Ｃは、炭化物を形成し、焼入後の硬度を付与する重要な元素である。Ｃ含有量が０．２質量％未満では、熱延後の組織において初析フェライトの生成が顕著となり、炭化物の分布が不均一となる。さらにその場合、焼入後も、機械構造用部品として十分な強度が得られない。一方、Ｃ含有量が０．７質量％を超えると、焼鈍後でも十分な加工性が得られない。また、その場合、熱延後の鋼板の硬度が高く脆いため取扱いに不便であり、焼入後の強度も飽和する。したがって、Ｃ含有量を０．２〜０．７質量％に規定する。
【００１４】
仕上温度：(Ａｒ３変態点＋６０℃)以上
上記特許文献１では、熱間圧延の仕上温度を(Ａｒ３変態点−２０℃)未満では、一部でフェライト変態が進行するため炭化物を含まないフェライト粒が増加し、伸びフランジ性が劣化するとして、(Ａｒ３変態点−２０℃)以上の仕上温度で仕上圧延しており、これにより、組織の均一化を図り、伸びフランジ性の向上を図っている。しかし、本発明者らの検討結果により、(Ａｒ３変態点−２０℃)以上であっても、特許文献１の実施例に存在する上限である(Ａｒ３変態点＋４０℃)まででは酸洗後の焼鈍の負荷を上昇させることなく軟質化することは困難であることが判明した。
【００１５】
これに対して、仕上温度を(Ａｒ３変態点＋６０℃)以上とした場合、仕上圧延直後のオーステナイト粒の粗大化が進行し、その結果、圧延後の冷却中にフェライト変態した際の初期フェライト粒径が大きくなり酸洗後の焼鈍の負荷を上昇させることなく容易に軟質化を図ることができる。したがって、仕上温度を(Ａｒ３変態点＋６０℃)以上とする。
【００１６】
このことを実験結果に基づいて説明する。
質量％で、Ｃ＝０．０３６％、Ｓｉ＝０．１９％、Ｍｎ＝０．７７％、Ｐ＝０．０１４％、Ｓ＝０．００２％の鋼を用い、熱間圧延の仕上温度を(Ａｒ３変態点＋１０℃)〜(Ａｒ３変態点＋１００℃)の間で変化させ、熱間圧延後の冷却において冷却速度２００℃／秒、冷却停止温度５８０℃とし、次いで巻取温度５３０℃で巻取り、酸洗後、６８０℃×２０時間の焼鈍を行った。図１に、このようにして得られたサンプルの仕上温度と硬度との関係を示す。図１の横軸は、仕上温度：（Ａｒ３＋Ｘ）（℃）のＸの値である。この図に示すように、Ｘが６０℃以上、つまり仕上温度が(Ａｒ３変態点＋６０℃)以上の場合には、焼鈍負荷を軽減しても容易に軟質化を達成していることがわかる。
【００１７】
圧延後の冷却における冷却速度：１２０℃／秒超
本発明では、変態後のフェライト粒の体積率の低減を図るため、圧延後に急冷（冷却）を行う。冷却方法が徐冷であると、オーステナイトの過冷度が小さく初析フェライトが生成する。具体的には、冷却速度が１２０℃／秒以下の場合、初析フェライトの生成が顕著となり、炭化物を含まないフェライト粒が１０％超となり、伸びフランジ性が劣化する。したがって、圧延後の冷却の冷却速度を１２０℃／秒超とする。
【００１８】
なお、仕上圧延後、０．１秒を超え１．０秒未満の時間内で冷却を開始することが望ましい。この場合には、変態後のフェライト結晶粒やパーライト等の析出物をより微細化でき、加工性をより一層向上させることができる。
【００１９】
圧延後の冷却における冷却停止温度：６５０℃以下
圧延後の冷却の冷却停止温度が高い場合、巻取までの冷却中にフェライトが生成するとともに、パーライトのラメラ間隔が粗大化する。そのため、焼鈍後に微細炭化物が得られなくなり、伸びフランジ性が劣化する。具体的には、冷却停止温度が６５０℃より高い場合、炭化物を含まないフェライト粒が１０％超となり、伸びフランジ性が劣化する。したがって、圧延後の冷却の冷却停止温度を６５０℃以下とする。さらに、炭化物を含まないフェライト粒を５％以下とする場合は、冷却停止温度を６００℃以下とする。
【００２０】
巻取温度：６００℃以下
冷却後は鋼板を巻き取るが、巻取温度が高いほどパーライトのラメラ間隔が大きくなる。そのため、焼鈍後の炭化物が粗大化し、巻取温度が６００℃を超えると伸びフランジ性が劣化する。したがって、巻取温度を６００℃以下とする。さらに、巻取温度を５００℃以下とすることにより、炭化物の分散状態が一層均一化し、極めて優れた伸びフランジ性が得られる。なお、巻取温度の下限は特に規定しないが、低温になるほど鋼板の形状が劣化するため、２００℃以上とすることが好ましい。
【００２１】
焼鈍温度：６４０℃以上Ａｃ１変態点以下
熱延鋼板を酸洗した後、炭化物を球状化するために焼鈍を行う。焼鈍温度が６４０℃未満の場合、炭化物の球状化が不十分あるいは炭化物平均粒径が０．１μm未満となり、伸びフランジ性が劣化する。一方、焼鈍温度がＡｃ1変態点を超える場合、一部がオーステナイト化し、冷却中に再度パーライトを生成するため、やはり、伸びフランジ性が劣化する。なお、優れた伸びフランジ性を得るには、焼鈍温度を６８０℃以上とすることが好ましい。
【００２２】
なお、本発明においては、上述のように焼鈍温度を極端に高くすることなく鋼の軟質化を図ることができるが、焼鈍時間についても極端に長い時間は不要であり、３０時間以下、例えば２０時間で十分である。この点において、本発明は軟質化のために長時間または高温焼鈍が必要な上記特許文献１の技術よりも有利である。ただし、焼鈍時間が５時間未満では十分な軟質化を達成することは困難であるため、５時間以上とすることが望ましい。
【００２３】
以上のような方法により、炭化物平均粒径を０．１μｍ以上１．２μｍ未満、炭化物を含まないフェライト粒の体積率を１０％以下に制御することができる。
【００２４】
炭化物平均粒径：０．１μｍ以上かつ１．２μｍ未満
炭化物粒径は、加工性一般、および穴拡げ加工におけるボイドの発生に大きく影響する。炭化物が微細になるとボイドの発生は抑制できるが、炭化物平均粒径が０．１μｍ未満になると、硬度の上昇に伴い延性が低下し、そのため伸びフランジ性も低下する。炭化物平均粒径の増加に伴い加工性一般は向上するが、１．２μｍ以上になると、穴拡げ加工におけるボイドの発生により伸びフランジ性が低下する。したがって、炭化物平均粒径を０．１μｍ以上かつ１．２μｍ未満に制御する。なお、炭化物平均粒径は上記製造条件、特に冷却停止温度、巻取温度、および焼鈍温度により制御することができる。
【００２５】
炭化物の分散状態： 炭化物を含まないフェライト粒の体積率が１０％以下
炭化物の分散状態を均一とすることにより、前述のように、穴拡げ加工の際の打抜き端面における応力集中が緩和され、ボイドの発生を抑制することができる。炭化物を含まないフェライト粒を、体積率にして１０％以下にすることにより、炭化物の分散状態が均一化され、伸びフランジ性が著しく向上する。したがって、炭化物を含まないフェライト粒の体積率を１０％以下とする。さらに、炭化物を含まないフェライト粒を、体積率にして５％以下にすることで、炭化物の分散状態を一層均一化し、極めて優れた伸びフランジ性が得られる。
【００２６】
以上の説明において、炭化物を含まないというのは、通常の金属組織観察（光学顕微鏡）では炭化物が検出されないという意味である。このようなフェライト粒は、熱延後に初析フェライトとして生成した部分であり、焼鈍後の状態でも粒内の炭化物が実質的に見られない。また、炭化物を含まないフェライト粒の体積率が１０％以下であれば、機械的性質（硬度）への影響も無視できる。なお、炭化物の分散状態は前述のように製造条件、特に仕上温度、圧延後の冷却の冷却速度、冷却停止温度、および巻取温度により制御することができる。
【００２７】
本発明において、Ｃを０．２〜０．７質量％含有し、金属組織が前述の炭化物平均粒径および炭化物の分散状態を満たしさえすれば、原理的に他の成分は特に規定する必要はなく、Ｍｎ、Ｓｉ、Ｐ、Ｓ、Ａｌ、Ｎなどの一般的な元素が通常の範囲で含有されているものであれば問題ない。
【００２８】
ただし、好ましい鋼組成としては、Ｃ：０．２〜０．７質量％の他、Ｓｉ：２質量％以下、Ｍｎ：２質量％以下、Ｐ：０．０３質量％以下、Ｓ：０．０３質量％以下、ｓｏｌ．Ａｌ：０．０８質量％以下、Ｎ：０．０１質量％以下含有するものが挙げられる。
【００２９】
以下、これらについて説明する。まず、Ｓｉについては、炭化物を黒鉛化し、焼入性を阻害する傾向があるので、２質量％以下とするのが望ましい。Ｍｎについては、過剰の添加は延性の低下を引き起こす傾向があるので、２質量％以下とするのが望ましい。Ｐ，Ｓについては、過剰に含有すると延性が低下し、またクラックも生成しやすくなるのでともに０．０３質量％以下であることが望ましい。また、Ａｌについては、過剰に添加するとＡｌＮが多量に析出し焼入性を低下させるので、ｓｏｌ．Ａｌとして０．０８質量％以下とするのが望ましい。Ｎについても、過剰に含有している場合は延性の低下をもたらすため、０．０１％以下であることが望ましい。
【００３０】
さらに、目的に応じて、通常添加される範囲でＢ,Ｃｒ,Ｃｕ,Ｎｉ,Ｍｏ,Ｔｉ,Ｎｂ,Ｗ,Ｖ,Ｚｒ等の各種元素を必要に応じて添加してもよい。これらの元素は、本発明の効果には特に影響を及ぼさずに所望の効果を得ることができる。具体的には、上記組成にさらに、Ｂ：０．００５質量％以下、Ｃｒ：１．５質量％以下、Ｃｕ：１．０質量％以下、Ｎｉ：１．０質量％以下、Ｍｏ：０．５質量％以下、Ｔｉ：０．５質量％以下、Ｎｂ：０．５質量％以下、Ｗ：０．５質量％以下、Ｖ：０．５質量％以下、Ｚｒ：０．５質量％以下の１種または２種以上を含有してもよい。Ｂ,Ｃｒ,Ｃｕ,Ｎｉ,Ｍｏ,Ｔｉ,Ｎｂ,Ｗについては、添加することにより熱延冷却時の初析フェライト生成の抑制、焼入れ性の向上を図ることができるが、上記含有量を超えると効果が飽和し、コスト増となる。また、Ｖ,Ｚｒについては、添加することにより強度強化を図ることができるが、上記含有量を超えると効果が飽和し、コスト増となる。
【００３１】
これら元素および残部のＦｅの他、製造過程でＳｎ，Ｐｂ等の各種不純物元素が混入するが、このような不可避的な不純物元素は本発明の効果に特に影響を及ぼすものではなく、許容される。
【００３２】
本発明の高炭素鋼の成分調製には、転炉あるいは電気炉のどちらでも使用可能である。また、熱間圧延時に粗圧延を省略して仕上圧延を行ってもよく、連続鋳造スラブをそのまま、または温度低下を抑制する目的で保熱しつつ圧延する直送圧延を行ってもよい。
【００３３】
このように成分調製された高炭素鋼を、造塊−分塊圧延または連続鋳造によりスラブとする。このスラブについて熱間圧延を行うが、その際、スラブ加熱温度は、スケール発生による表面状態の劣化を避けるため１２８０℃以下とすることが好ましい。
【００３４】
なお、仕上温度確保のため、熱間圧延中にバーヒータ等の加熱手段により圧延材の加熱を行ってもよい。また、球状化促進あるいは硬度低減のため、巻取後にコイルを徐冷カバー等の手段で保温してもよい。
【００３５】
熱間圧延後の焼鈍については、箱焼鈍、連続焼鈍のいずれでもよい。その後、必要に応じて調質圧延を行う。この調質圧延については焼入れ性には影響を及ぼさないことから、その条件に対して特に制限はない。
【実施例】
【００３６】
表１に示す化学成分を有する鋼の連続鋳造スラブを１２５０℃に加熱し、表２に示す条件にて熱間圧延および焼鈍を行い、板厚５．０ｍｍの鋼板を製造した。ここで、鋼板Ｎｏ．１〜1７は製造条件が本発明範囲内の本発明例であり、鋼板Ｎｏ．１８〜２７は製造条件が本発明範囲から外れる比較例である。
【００３７】
これらの鋼板からサンプルを採取し、炭化物平均粒径ならびに炭化物の分散状態の測定、硬度測定、および伸びフランジ性測定を行った。それぞれの試験・測定の方法および条件について以下に示す。
【００３８】
（１）炭化物平均粒径およびその分散状態
サンプルの板厚断面を研磨・腐食後、走査型電子顕微鏡にてミクロ組織を撮影し、０．０１ｍｍ２の範囲で炭化物粒径およびその分散状態（炭化物を含まないフェライト粒の体積率）の測定を行った。
【００３９】
（２）伸びフランジ性測定
サンプルを、ポンチ径ｄ０＝１０ｍｍ、ダイス径１１ｍｍ（クリアランス２０％）の打抜き工具を用いて打抜き後、穴拡げ試験を実施した。穴拡げ試験は、円筒平底ポンチ（５０ｍｍφ、５Ｒ）にて押し上げる方法で行い、穴縁に板厚貫通クラックが発生した時点での穴径ｄｂを測定して、以下の（１）式で定義される穴拡げ率：λ(％)を求めた。
λ＝１００×（ｄｂ-ｄ０)／ｄ０        （１）
【００４０】
以上の測定結果より得られた、炭化物平均粒径、炭化物の分散状態、硬度および伸びフランジ性を表２に併記する。ここで、伸びフランジ性は上記（１）式の穴拡げ率λで評価した。
【００４１】
表２に示すように、本発明例である鋼板Ｎｏ．１〜１７は、各Ｃ含有量に応じて十分軟化しており、かつ高い伸びフランジ性が得られることが確認された。これに対して比較例である鋼板Ｎｏ．１８〜２７では、各Ｃ含有量に対して、硬度が高いか、伸びフランジ性に劣っているかのいずれかであった。すなわち、鋼板Ｎｏ．１８，２０，２２，２４，２６は、仕上温度が低いため、硬度ＨＲＢが高くなっている。一方、鋼板Ｎｏ．１９，２１，２３，２５，２７については、鋼板Ｎｏ．１９，２３は冷却速度が小さいため、炭化物を含まないフェライト粒の体積率が１０％超であり、鋼板Ｎｏ．２１は、冷却終了温度が高いため、フェライト粒の体積率が１０％超かつ炭化物平均粒径が１．２μｍ以上であり、鋼板Ｎｏ．２５は巻取温度が６００℃を超えているため、炭化物の平均粒径が１．２μｍ以上であり、鋼板Ｎｏ．２７は、焼鈍温度が６４０℃未満であるため、炭化物の平均粒径が０．１μｍ未満であり、いずれも伸びフランジ性に劣っていた。
【００４２】
【表１】
2006265604.tif 000003
【００４３】
【表２】
2006265604.tif 000004
【産業上の利用可能性】
【００４４】
本発明は、高い伸びフランジ性を有しかつ軟質な高炭素熱延鋼板を製造することができる製造方法を提供するものであり、このようにして得られた鋼板は、工具あるいは自動車部品（ギア、ミッション）等に好適である。
【図面の簡単な説明】
【００４５】
【図１】仕上温度を変化させて作成したサンプルの仕上温度と硬度との関係を示す図。
【図１】
2006265604.tif 000005